상기 와 같이 하 여 얻 어 진 입모 를 갖 는 시트 상물 을 , 액 류 염색기 를 사용 하 여 120 ℃ 의 온도 조건 하 에서 흑색 염료 를 사용 하 여 염색 을 행하 고 , 이어서 건조기 에서 건조 를 행하 여 , 극세 섬유 의 평균 단섬유 직경 이 4 . 4 ㎛ 인 시트 상물 을 얻 었 다 . 얻 어 진 시트 상물 은 , 유연 한 감촉 을 갖 고 , 내마모성 은 양호 하 였 다 .